【手続補正書】
【提出日】令和3年1月5日(2021.1.5)
【手続補正１】
【補正対象書類名】特許請求の範囲
【補正対象項目名】全文
【補正方法】変更
【補正の内容】
【特許請求の範囲】
【請求項１】
ＧＰＣにより測定される８から１３の多分散度（Ｍw／Ｍn）を有するポリプロピレン；及び
金属アクリレート塩
を含んでなるポリマー組成物であって、ここでポリマー組成物は以下の性質：
ＡＳＴＭ  Ｄ−１２３８により測定される０．１ｇ／１０分〜１０ｇ／１０分のメルトフローレート；
ＡＳＴＭ  Ｄ−１２３８により測定される２，０００Ｐａ．ｓ〜６，０００Ｐａ．ｓのメルトフロー粘度；
ＡＳＴＭ  Ｄ−３８３５により測定される２〜８のダイスエル；ならびに
０．３秒〜１．２秒のダイスエル特性時間
の１つもしくはそれより多くにより特徴付けられるポリマー組成物。
【請求項２】
ポリプロピレンがＡＳＴＭ−Ｄ−１２３８により測定される１０ｄｇ／分より小さいメルトフローレートを有する請求項１のポリマー組成物。
【請求項３】
さらに非極性ポリマーを含んでなる請求項１のポリマー組成物。
【請求項４】
金属アクリレート塩が０．０１〜６重量％の量でポリマー組成物中に存在する請求項１のポリマー組成物。
【請求項５】
金属アクリレート塩が金属ジアクリレートである請求項１のポリマー組成物。
【請求項６】
金属アクリレート塩が亜鉛ジアクリレート、亜鉛ジメチルアクリレート、銅ジアクリレート、銅ジメチルアクリレート、亜鉛ジ−酢酸ビニル、亜鉛ジ−エチルフマレート、銅−ジ−酢酸ビニル、銅ジエチルフマレート、アルミニウムトリアクリレート、アルミニウムトリメチルアクリレート、アルミニウムトリ−酢酸ビニル、アルミニウムトリ−エチルフマレート、ジルコニウムテトラアクリレート、ジルコニウムテトラメチルアクリレート、ジルコニウムテトラ−酢酸ビニル、ジルコニウムテトラ−エチルフマレート、ナトリウムアクリレート、ナトリウムメタクリレート、銀メタクリレート又はそれらの組み合わせである請求項１のポリマー組成物。
【請求項７】
ポリマー組成物がペルオキシジカーボネート過酸化物をさらに含む請求項１のポリマー組成物。
【請求項８】
ペルオキシジカーボネート過酸化物がジ（４−ｔｅｒｔ−ブチルシクロヘキシル）ペルオキシジカーボネート、ジセチルペルオキシジカーボネート、ジミリスチルペルオキシジカーボネート、ジイソプロピルペルオキシジカーボネート、イソプロピルｓｅｃ−ブチルペルオキシジカーボネート、ジ−ｓｅｃ−ブチルペルオキシジカーボネート、ジ（２−エチルヘキシル）ペルオキシジカーボネート又はそれらの混合物である請求項７のポリマー組成物。
【請求項９】
ペルオキシジカーボネート過酸化物が０．０１〜２．５重量％の量でポリマー組成物中に存在する請求項７のポリマー組成物。
【請求項１０】
ポリマー組成物がさらに極性ポリマーを含む請求項１のポリマー組成物。
【請求項１１】
極性ポリマーがポリ乳酸、ポリカプロラクトン、ポリエチレングリコール又はそれらの混合物である請求項１０のポリマー組成物。
【請求項１２】
極性ポリマーが０．０１〜２．５重量％の量でポリマー組成物中に存在する請求項１０のポリマー組成物。
【請求項１３】
ポリマー組成物がＡＳＴＭ  Ｄ−１２３８により測定される０．１ｇ／１０分〜１０ｇ／１０分のメルトフローレートを有する請求項１のポリマー組成物。
【請求項１４】
ポリマー組成物がＡＳＴＭ  Ｄ−１２３８により測定される２，０００Ｐａ．ｓ〜６，０００Ｐａ．ｓのメルトフロー粘度を有する請求項１のポリマー組成物。
【請求項１５】
ポリマー組成物がＡＳＴＭ  Ｄ−３８３５により測定される２〜８のダイスエルを有する請求項１のポリマー組成物。
【請求項１６】
ポリマー組成物が０．３秒〜１．２秒のダイスエル特性時間を有する請求項１のポリマー組成物。
【請求項１７】
請求項１のポリマー組成物を含んでなるフォーム。
【請求項１８】
フォームがＡＳＴＭ−Ｄ−７９０により測定される１．５Ｘ１０4〜３．５Ｘ１０4ｐｓｉの曲げ弾性率を有する請求項１７のフォーム。
【請求項１９】
ポリオレフィンフォームがＡＳＴＭ−Ｄ−７９０により測定される６００〜１１００ｐｓｉの曲げ強さを有する請求項１７のフォーム。
【請求項２０】
フォームの密度が０．５０ｇ／ｃｃより低い請求項１７のフォーム。
【請求項２１】
フォームの密度が０．２０ｇ／ｃｃより低い請求項２０のフォーム。
【請求項２２】
金属アクリレート塩及びＧＰＣにより測定される８から１３の多分散度（Ｍw／Ｍn）を有するポリプロピレン樹脂を含むポリマー組成物を供給し；そして
ポリマー組成物及び発泡剤を混合してポリマーフォームを製造する
ことを含んでなる方法であって、ここで
ポリマー組成物は以下の性質：
ＡＳＴＭ  Ｄ−１２３８により測定される０．１ｇ／１０分〜１０ｇ／１０分のメルトフローレート；
ＡＳＴＭ  Ｄ−１２３８により測定される２，０００Ｐａ．ｓ〜６，０００Ｐａ．ｓのメルトフロー粘度；
ＡＳＴＭ  Ｄ−３８３５により測定される２〜８のダイスエル；ならびに
０．３秒〜１．２秒のダイスエル特性時間
の１つもしくはそれより多くにより特徴付けられる方法。
【請求項２３】
発泡剤がペンタン、イソペンタン、二酸化炭素、窒素、水蒸気、プロパン、ｎ−ブタン、イソブタン、ｎ−ペンタン、２，３−ジメチルプロパン、１−ペンテン、シクロペンテン、ｎ−ヘキサン、２−メチルペンタン、３−メチルペンタン、２，３−ジメチルブタン、１−ヘキセン、シクロヘキサン、ｎ−ヘプタン、２−メチルヘキサン、２，２−ジメチルペンタン、２，３−ジメチルペンタン又はそれらの組み合わせである請求項２２の方法。
【手続補正２】
【補正対象書類名】明細書
【補正対象項目名】０００４
【補正方法】変更
【補正の内容】
【０００４】
概略
本開示の態様は、ポリマー組成物を含む。ポリマー組成物は、ゲル透過クロマトグラフィー（ＧＰＣ）により測定される８より大きいかもしくはそれに等しい多分散度（Ｍw／Ｍn）を有するポリオレフィン及び金属アクリレート塩を含む。ポリマー組成物は以下の性質の１つもしくはそれより多くにより特徴付けられる：ＡＳＴＭ  Ｄ−１２３８により測定される０．１ｇ／１０分〜１０ｇ／１０分のメルトフローレート；ＡＳＴＭ  Ｄ−１２３８により測定される２，０００Ｐａ．ｓ〜６，０００Ｐａ．ｓのメルトフロー粘度；ＡＳＴＭ  Ｄ−３８３５により測定される２〜８のダイスエル；ならびに０．３秒〜１．２秒のダイスエル特性時間（ｄｉｅ  ｓｗｅｌｌ  ｃｈａｒａｃｔｅｒｉｓｔｉｃ  ｔｉｍｅ）。
【手続補正３】
【補正対象書類名】明細書
【補正対象項目名】０００６
【補正方法】変更
【補正の内容】
【０００６】
本開示の別の態様は方法を含む。その方法は、ＧＰＣにより測定される８より大きいかもしくはそれに等しい多分散度（Ｍw／Ｍn）を有するポリオレフィン樹脂及び金属アクリレート塩を含むポリマー組成物を供給することを含む。方法はさらにポリマー組成物及び発泡剤を混合してポリマーフォームを形成することを含む。ポリマー組成物は以下の性質の１つもしくはそれより多くにより特徴付けられる：ＡＳＴＭ  Ｄ−１２３８により測定される０．１ｇ／１０分〜１０ｇ／１０分のメルトフローレート；ＡＳＴＭ  Ｄ−１２３８により測定される２，０００Ｐａ．ｓ〜６，０００Ｐａ．ｓのメルトフロー粘度；ＡＳＴＭ  Ｄ−３８３５により測定される２〜８のダイスエル；ならびに０．３秒〜１．２秒のダイスエル特性時間。
【手続補正４】
【補正対象書類名】明細書
【補正対象項目名】００１３
【補正方法】変更
【補正の内容】
【００１３】
いくつかの態様において、ポリプロピレンは例えばプロピレンホモポリマー、プロピレンランダムコポリマー、プロピレン耐衝撃性コポリマー（ｐｒｏｐｙｌｅｎｅ  ｉｍｐａｃｔ  ｃｏｐｏｌｙｍｅｒ）、シンジオタクチックポリプロピレン、アイソタクチックポリプロピレン又はアタクチックポリプロピレンであることができる。他の態様において、プロピレンに基づくポリマーは「ミニ−ランダム」ポリプロピレンであることができる。ミニ−ランダムポリプロピレンは約１．０重量％より少ないコモノマーを有する。ある態様において、ミニ−ランダムポリプロピレン中のコモノマーはエチレンである。プロピレンに基づくポリマーは、例えば少なくとも約１００℃又は約１１５℃〜約１７５℃の融点（Ｔm）（ＤＳＣにより測定される）を有することができる。プロピレンに基づくポリマ
ーは、例えば約１５重量％もしくはそれより少量又は約１２重量％もしくはそれより少量又は約１０重量％もしくはそれより少量又は約６重量％もしくはそれより少量又は約５重量％もしくはそれより少量又は約４重量％もしくはそれより少量のキシレン可溶性材料（ＸＳ）（ＡＳＴＭ  Ｄ５４９２−０６により測定される）を含むことができる。ある態様において、プロピレンに基づくポリマーは、例えばＧＰＣにより測定される約２〜約５０、約６〜約３０又は８より大きいかもしくはそれに等しい多分散度（Ｍw／Ｍn）を有することができる。これらのプロピレンに基づくポリマーは、例えば約０．０１ｄｇ／分〜約２０ｄｇ／分又は約０．０１ｄｇ／分〜約１０ｄｇ／分又は１０ｄｇ／分より小さいメルトフローレート（ＭＦＲ）（ＡＳＴＭ  Ｄ−１２３８により、１９０℃及び２．１６ｋｇの加重（ｌｏａｄ）において測定される）を有することができる。
【手続補正５】
【補正対象書類名】明細書
【補正対象項目名】００３２
【補正方法】変更
【補正の内容】
【００３２】
実施例１−ポリプロピレンフォーム及び対応する密度及び連続気泡含有率
６の多分散度（Ｍw／Ｍn）（以下、「ＭＷＤ」ということもある）を有するポリプロピレンホモポリマーを発泡させた。ポリプロピレンホモポリマーを用いて３種のポリプロピレン組成物を調製した；ポリプロピレン組成物のメルトフロー比（ｍｅｌｔ  ｆｌｏｗ  ｒａｔｉｏｓ）、ＭＷＤ、金属アクリレート塩組成及び添加物を表１に挙げる。次いでＣＯ2を用いて３種のポリプロピレン組成物を発泡させた
。対応する密度及び連続気泡含有率パーセンテージを測定し、表２に挙げる。